Brevet FR3142196A1 — publié le 20240524

La présente invention concerne un procédé de production de distillats moyens à partir d’au moins une charge hydrocarbonée comprenant une étape d’hydrotraitement desdites charges en présence d'hydrogène et d’au moins un catalyseur d’hydrotraitement et une étape d’hydrocraquage de la charge hydrotraitée, l’étape d’hydrocraquage comprenant au moins une étape de mise en contact de ladite charge hydrotraitée dans une première zone catalytique avec au moins un premier catalyseur comprenant au moins un métal du groupe VIB et/ou au moins un métal du groupe VIII de la classification périodique et un support comprenant au moins une zéolithe ayant au moins une série de canaux dont l'ouverture est définie par un anneau à 12 atomes d'oxygène (12MR), et au moins un liant, suivie de la mise en contact dans une deuxième zone catalytique de la totalité de l’effluent issu de l’étape a), sans étape de séparation intermédiaire entre ladite première zone catalytique et ladite deuxième zone catalytique, avec un deuxième catalyseur comprenant au moins un métal du groupe VIB et/ou au moins un métal du groupe VIII de la classification périodique et un support comprenant au moins une zéolithe de code structural BEA ayant un rapport molaire SiO2/Al2O3 inférieur à 25, et au moins un liant. PROCEDE DE PRODUCTION DE DISTILLATS MOYENS COMPRENANT UN ENCHAINEMENT DE CATALYSEUR DONT UN CATALYSEUR A BASE DE ZEOLITHE BETA AYANT UN RAPPORT SILICE/ALUMINE INFERIEUR A 25 La présente invention concerne un procédé de production de distillats moyens comprenant une étape d’hydrotraitement et une étape d’hydrocraquage, ladite étape d’hydrocraquage étant caractérisée en ce qu’elle met en œuvre deux catalyseurs dans deux zones d’hydrocraquage distinctes opérée en série. Ce procédé convertit un ensemble de charges hydrocarbonées en produits d’intérêts (naphta, jet, diesel). Ces charges hydrocarbonées contiennent par exemple des composés aromatiques, et/ou oléfiniques, et/ou naphténiques, et/ou paraffiniques, dont des charges dites fossiles, telles que les coupes distillats sous vide (DSV) ou Vaccum Gas Oil selon la terminologie anglo-saxonne (VGO) issus de la distillation directe du brut ou d'unités de conversion telles que le FCC, le coker, le H-Oil ou la viscoréduction, à l’exclusion des charges issues du procédé Fischer-Tropsch, des charges issues de la transformation des sables bitumineux et des huiles de schiste, des charges renouvelables choisies parmi les huiles végétales, les huiles algales, les graisses animales, fraiches ou usagées, seules ou en mélange, et des charges issues du retraitement de plastiques/pneus/et des déchets ménagers, seules ou en mélanges. Ces charges sont susceptibles de contenir éventuellement des métaux, et/ou de l'azote, et/ou de l'oxygène et/ou du soufre. L'objectif du procédé selon l’invention est essentiellement la production d’une coupe distillats moyens, comprenant une coupe kérosène ayant des points d’ébullition initiaux et finaux dans un intervalle allant de 130 à 300°C et une coupe gazole ayant des points d’ébullition initiaux et finaux compris dans un intervalle allant de 220 à 390°C. En particulier, la présente invention se rapporte à un procédé de production de distillats moyens à partir d'une charge hydrocarbonée de préférence de type distillat sous vide, comprenant une étape d’hydrotraitement et une étape d’hydrocraquage. L’étape d’hydrocraquage est réalisée en présence d’un enchainement de 2 catalyseurs spécifiques, mis en œuvre dans deux zones catalytiques distinctes, la totalité de l’effluent issu de la première zone catalytique étant directement envoyée dans la deuxième zone catalytique au contact d’un deuxième catalyseur, sans séparation intermédiaire de la phase gazeuse entre les 2 zones catalytiques de ladite seconde étape d’hydrocraquage. En particulier, le premier catalyseur mis en œuvre dans la première zone catalytique de l’étape d’hydrocraquage comprend au moins un métal du groupe VI et/ou au moins un métal du groupe VIII de la classification périodique et un support comprenant au moins une zéolithe à large pore (12MR), permettant de convertir assez largement la charge hydrocarbonée en amont du deuxième catalyseur. Le deuxième catalyseur mis en œuvre dans la deuxième zone catalytique de l’étape d’hydrocraquage comprend, selon l’invention, au moins un métal du groupe VIB et/ou au moins un métal du groupe VIII de la classification périodique et un support comprenant au moins une zéolithe de type structural BEA ayant un rapport molaire SiO2/Al2O3 inférieur à 25 (aussi appelé SAR). Le procédé de production de distillats moyens incluant une étape d’'hydrocraquage de coupes pétrolières lourdes est un procédé maintenant incontournable du raffinage qui permet de produire, à partir de charges lourdes excédentaires et peu valorisables, des fractions plus légères telles que essences, carburéacteurs et gazoles que recherche le raffineur pour adapter sa production à la structure de la demande. Certains procédés d'hydrocraquage permettent d'obtenir également un résidu fortement purifié pouvant fournir d'excellentes bases pour la production d’huiles. Par rapport au craquage catalytique (FCC), l'intérêt de l'hydrocraquage catalytique est de fournir des distillats moyens de très bonne qualité. Inversement l'essence produite présente un indice d'octane beaucoup plus faible que celle issue du craquage catalytique. Ce procédé tire sa flexibilité de trois éléments principaux qui sont, les conditions opératoires utilisées, les types de catalyseurs employés et le fait que l’hydrocraquage de charges hydrocarbonées peut être réalisé en une ou deux étapes. Il est ainsi adapté pour traiter et transformer tout type de charge hydrocarbonée du moment que celle-ci est compatible avec une injection sous forme liquide dans des réacteurs catalytiques. Il peut être réalisé en une étape dans un ou plusieurs réacteurs en série en présence d’un seul catalyseur qui non seulement hydrocraque la charge hydrocarbonée en produits à point d’ébullition inférieur mais qui convertit également les composés organiques résiduels comprenant du soufre et de l’azote respectivement en sulfure d’hydrogène et en ammoniaque. Les catalyseurs d’hydrocraquage utilisés dans ce procédé de productions de distillats moyens sont dits bifonctionnels, c’est-à-dire associant une fonction acide à une fonction hydro-déshydrogénante. La fonction acide est apportée par des oxydes dont les surfaces varient généralement de 150 à 1 000 m 2 .g -1 telles que les alumines halogénées (chlorées ou fluorées notamment), les combinaisons d'oxydes de bore et d'aluminium, les silice-alumine amorphes et les zéolithes. La fonction hydro-déshydrogénante est apportée soit par un ou plusieurs métaux du groupe VIB de la classification périodique des éléments, soit par une association d'au moins un métal du groupe VIB de la classification périodique et au moins un métal du groupe VIII. L'équilibre entre ces deux fonctions est un des paramètres qui régit l'activité et la sélectivité du catalyseur. Une fonction acide faible et une fonction hydro-déshydrogénante forte donnent des catalyseurs peu actifs, travaillant à température en général élevée (supérieure ou égale à 390-400°C), et à vitesse spatiale d'alimentation faible (la VVH exprimée en volume de charge à traiter par unité de volume de catalyseur et par heure est généralement inférieure ou égale à 2 h -1 ), mais dotés d'une très bonne sélectivité en distillats moyens (carburéacteurs et gazoles). Inversement, une fonction acide forte et une fonction hydro-déshydrogénante faible donnent des catalyseurs actifs, mais présentant de moins bonnes sélectivités en distillats moyens. Un type de catalyseurs conventionnels d'hydrocraquage est à base d’oxydes amorphes modérément acides, tels les silice-alumines par exemple. Ces systèmes sont utilisés pour produire des distillats moyens de bonne qualité, et éventuellement, des bases huiles. L'inconvénient de ces catalyseurs à base de support amorphe est leur faible activité. Les catalyseurs comportant par exemple de la zéolithe Y, ou les catalyseurs comportant par exemple une zéolithe Beta présentent quant à eux une activité catalytique supérieure à celle des silice-alumines, mais présentent des sélectivités en distillats moyens (carburéacteurs et gazoles) généralement plus faibles. En général, les catalyseurs d’hydrocraquage qui ne contiennent que de la zéolithe Y ne permettent pas l’obtention de bonnes propriétés à froid de la coupe gazole (en termes de point de trouble, point d’écoulement, température limite de filtrabilité de ladite coupe), mais aussi de la coupe kérosène (en termes de point d’apparition de cristaux). Ces valeurs sont très corrélées aux paraffines linéaires de plus haut point d’ébullition présentes dans ces coupes. Pour respecter les spécifications carburants sur les propriétés à froid, ceci peut obliger le raffineur à devoir abaisser le point d’ébullition final des coupes (pour diminuer la teneur en paraffines de haut point d’ébullition) avec pour effet direct une réduction de leur rendement au profit de coupes lourdes pas ou moins valorisables. L'art antérieur fait état de nombreux travaux afin d'améliorer la sélectivité en distillats moyens des catalyseurs zéolithiques dans les procédés d'hydrocraquage. Ces derniers sont composés d'une phase hydro-déshydrogénante à base de métaux de transition de composition très variable, généralement déposée sur un support contenant une zéolithe, le plus souvent une zéolithe USY. La phase hydro-déshydrogénante est généralement sous forme sulfure de métaux de transition. Par exemple, on peut citer les travaux relatifs à l’utilisation de catalyseurs comprenant une zéolithe Y modifiée par exemple par désalumination par steaming ou attaque acide , l'utilisation de catalyseurs composites, ou l'utilisation de petits cristaux de zéolithes Y. D'autres demandes de brevets comme le brevet US7585405 décrivent l'utilisation d’un catalyseur comprenant un mélange de zéolithes telles que les zéolithes Beta et USY pour l'amélioration des performances des catalyseurs d'hydrocraquage. Un ajustement fin du ratio massique USY/Beta est nécessaire pour permettre de maximiser le rendement en distillats moyens, ceci avec une zéolithe USY qu’il est aussi nécessaire de précisément sélectionner avec en particulier un paramètre de maille compris entre 24.37 et 24.44 Å. Il n’est pas fait mention de l’évolution des rendements relatifs en coupes gazole et kérosène. La demande de brevet WO08085517 prévoit au contraire l’utilisation d’une seule source de zéolithe pour la formulation du catalyseur. La zéolithe Beta introduite présente un SAR inférieur à 30, et il est enseigné qu’il est préférable que celle-ci subisse peu de post-traitement après élimination du structurant utilisé à la fabrication. Des gains de rendements en distillats moyens de l’ordre de 2 à 3 points sont démontrés, par rapport à d’autres formulations catalytiques avec zéolithe Beta ayant subie différents traitements thermiques en présence de vapeur d’eau (steaming), sans précisions sur les rendements respectifs en coupes gazole ou kérosène. En règle générale, lorsque le catalyseur ou les conditions opératoires du procédé d’hydrocraquage sont modifiées, diverses solutions techniques ont été proposées et conduisent à une amélioration du rendement en distillats moyens, mais cette augmentation est généralement portée par un gain de rendement en coupe gazole, le gain en coupe kérosène restant faible voir nul. Une alternative consisterait, comme cela est décrit dans le brevet US7749373, à mettre en œuvre un premier catalyseur d’hydrocraquage contenant une fonction acide suivi d’un second catalyseur contenant une zéolithe Beta, sans aucune séparation intermédiaire des produits gaz ou liquide entre les deux zones catalytiques. De préférence dans ce cas, le second catalyseur comprend une zéolithe Beta ayant un SAR supérieur à 25 et de manière très préférée supérieur à 250. Les exemples démontrent, qu’après un hydrotraitement préalable d’une charge de type distillat sous vide, l’enchaînement de, premièrement, 75% volumique d’un catalyseur comprenant 10%poids dans son support d’une zéolithe Y de SAR égal à 30 et ayant un paramètre de maille égal à 24,29 Å, puis d’un catalyseur comprenant 3% de Beta dans son support, ladite Beta ayant un SAR de 300, permet de réduire la température de fonctionnement de 4°C, pour atteindre 87% de conversion cible, par rapport à un chargement réalisé avec uniquement le catalyseur supporté sur la zéolithe Y. On note alors également un gain de 3,5%poids sur le rendement en distillats moyens qui est intégralement porté par l’augmentation de rendement sur la coupe gazole, le rendement en kérosène n’évoluant pas (de même que ses propriétés à froid). Autrement dit, le procédé mettant en œuvre ledit enchainement de catalyseur permet une amélioration du rendement en coupe gazole ainsi qu’une amélioration des propriétés à froid de ladite coupe gazole en termes de point d’écoulement mais ledit procédé ne permet aucune amélioration du rendement en la coupe kérosène obtenue. Il en est de même pour les propriétés à froid de la coupe kérosène qui sont identiques à celles obtenues par rapport à un procédé mettant en œuvre uniquement un catalyseur comprenant une zéolithe Y. La demanderesse a découvert que l'utilisation, dans une étape d’hydrocraquage d’un procédé de production de distillats moyens à partir d'une charge hydrocarbonée, ayant préalablement été hydrotraitée, d’un enchainement, dans une première zone catalytique, d'un premier catalyseur d’hydrocraquage comprenant une zéolithe à larges pores, ayant de préférence au moins une ouverture d’au moins 12MR, et des métaux du groupe VI et du Groupe VIII selon la classification périodique, puis, sans qu’aucune séparation ne soit faite entre la première et une deuxième zone catalytique, d’un second catalyseur, mis en œuvre dans une deuxième zone catalytique, comprenant au moins un métal du groupe VIB et/ou au moins un métal du groupe VIII de la classification périodique et un support comprenant au moins une zéolithe de code structural BEA ayant un rapport molaire SiO2/Al2O3 (SAR) inférieur à 25, permet, - d'améliorer non seulement la sélectivité vers la coupe gazole, mais aussi la sélectivité vers la coupe kérosène tout en conduisant simultanément à des propriétés à froid desdites coupes gazole et kérosène améliorées par rapport à l’utilisation de tout autre catalyseur ou enchaînement de catalyseurs connu de l’Homme du métier. La présente invention a pour objet un procédé de production de distillats moyens à partir d’au moins une charge hydrocarbonée dont au moins 50% poids des composés présentent un point d’ébullition initial supérieur à 250°C et un point d’ébullition final inférieur à 800°C, ladite charge hydrocarbonée ne comprenant pas de charges paraffiniques issues du procédé Fischer-Tropsch, de charges issues de la transformation des sables bitumineux et des huiles de schiste, de charges renouvelables choisies parmi les huiles végétales, les huiles algales et les graisses animales, fraiches ou usagées, seules ou en mélange, et de charges issues du retraitement de plastiques/pneus/et des déchets ménagers, seules ou en mélanges, ledit procédé comprenant une étape d’hydrotraitement desdites charges en présence d'hydrogène et d’au moins un catalyseur d’hydrotraitement et une étape d’hydrocraquage d’au moins une partie et de préférence la totalité de la charge hydrotraitée, l’étape d’hydrocraquage étant réalisée à une température comprise entre 200°C et 480°C, à une pression totale comprise entre 1 MPa et 25 MPa avec un ratio volume d’hydrogène par volume de charge hydrocarbonée compris entre 80 et 5000 litres par litre et à une Vitesse Volumique Horaire (VVH) définie par le rapport du débit volumique de charge hydrocarbonée liquide par le volume de catalyseur chargé dans le réacteur comprise entre 0,1 et 50 h -1 , l’étape d’hydrocraquage de la charge hydrotraitée comprenant au moins : a) Une étape de mise en contact d’au moins une partie et de préférence la totalité de ladite charge hydrotraitée dans une première zone catalytique avec au moins un premier catalyseur comprenant au moins un métal du groupe VIB et/ou au moins un métal du groupe VIII de la classification périodique et un support comprenant au moins une zéolithe ayant au moins une série de canaux dont l'ouverture est définie par un anneau à 12 atomes d'oxygène (12MR), et au moins un liant. b) Suivie de la mise en contact dans une deuxième zone catalytique de la totalité de l’effluent issu de l’étape a), sans étape de séparation intermédiaire entre ladite première zone catalytique et ladite deuxième zone catalytique, avec un deuxième catalyseur comprenant au moins un métal du groupe VIB et/ou au moins un métal du groupe VIII de la classification périodique et un support comprenant au moins une zéolithe de code structural BEA ayant un rapport molaire SiO2/Al2O3 inférieur à 25, et au moins un liant. Un avantage de la présente invention est de fournir un procédé de production de distillats moyens mettant en œuvre dans l’étape d’hydrocraquage un enchainement de catalyseurs spécifiques permettant l’obtention d’un rendement élevé en coupe distillats moyens, ainsi que des propriétés à froid de ladite coupe distillats moyens améliorées par rapport à celles obtenues dans l’art antérieur. En particulier, un avantage de la présente invention est de fournir un procédé de production de distillats moyens permettant d'améliorer non seulement la sélectivité en coupe gazole, mais aussi en coupe kérosène tout en permettant également l’obtention de propriétés à froid améliorées de ces deux coupes par rapport à l’utilisation de catalyseurs ou enchaînement de catalyseurs de l’art antérieur. Dans le sens de la présente invention, les différents modes de réalisation présentés peuvent être utilisés seul ou en combinaison les uns avec les autres, sans limitation de combinaison. Dans le sens de la présente invention, les différentes plages de paramètres pour une étape donnée telles que les plages de pression et les plages de température peuvent être utilisées seules ou en combinaison. Par exemple, dans le sens de la présente invention, une plage préférée de valeurs de pression peut être combinée avec une plage de valeurs de température plus préférée. Dans la suite du texte, les groupes d'éléments chimiques sont donnés selon la classification CAS (CRC Handbook of Chemistry and Physics, éditeur CRC press, rédacteur en chef D.R. Lide, 81ème édition, 2000-2001). Par exemple, le groupe VIII selon la classification CAS correspond aux métaux des colonnes 8, 9 et 10 selon la nouvelle classification IUPAC, et le groupe VIB aux métaux de la colonne 6. Dans la suite du texte, les expressions « compris entre … et … » et « entre …. et … » sont équivalentes et signifient que les valeurs limites de l’intervalle sont incluses dans la gamme de valeurs décrite. Si tel n’était pas le cas et que les valeurs limites n’étaient pas incluses dans la gamme décrite, une telle précision sera apportée par la présente invention. Dans la présente description, l’expression « supérieur à… » est entendue comme strictement supérieur, et symbolisée par le signe « > », et l’expression « inférieur à » comme strictement inférieur, et symbolisée par le signe « Dans la présente description, le rapport molaire global SiO2/Al2O3 d’une zéolithe est également appelé SAR ou silica-alumina ratio selon la terminologie anglo-saxonne. Le rapport molaire SiO2/Al2O3 est mesuré par fluorescence X. L'invention concerne un procédé de production de distillats moyens à partir d'au moins une charge hydrocarbonée dont au moins 50% poids des composés présentent un point d’ébullition initial supérieur à 250°C et un point d’ébullition final inférieur à 800°C. Charges Des charges hydrocarbonées très variées peuvent être traitées par les procédés de production de distillats moyens selon l'invention incluant une étape d’hydrocraquage. La charge hydrocarbonée mise en œuvre dans le procédé selon l'invention est une charge hydrocarbonée dont au moins 50% poids des composés présentent un point d’ébullition initial supérieur à 250°C et un point d’ébullition final inférieur à 800°C, de préférence dont au moins 60% poids, de manière préférée dont au moins 75% poids et de manière plus préférée dont au moins 80% poids des composés présentent un point d’ébullition initial supérieur à 250 °C et un point d’ébullition final inférieur à 800°C. Conformément à l’invention, la charge hydrocarbonée ne comprend pas de charges paraffiniques issues du procédé Fischer-Tropsch, de charges issues de la transformation des sables bitumineux et des huiles de schiste, de charges issues de la biomasse choisies parmi les huiles végétales, les huiles algales et les graisses animales, fraiches ou usagées, seules ou en mélange, et de charges issues du retraitement de plastiques/pneus/et des déchets ménagers, seules ou en mélanges, La charge hydrocarbonée est avantageusement choisie parmi les gazoles issus d'une unité de craquage catalytique ou LCO (Light Cycle Oil) selon la terminologie anglo-saxonne , les distillats atmosphériques, les distillats sous vide issus de la distillation directe du brut ou d'unités de conversion tels que le FCC, le coker, le H-Oil ou la viscoréduction, les charges provenant d'unités d'extraction d'aromatiques des bases d’huile lubrifiante ou issues du déparaffinage au solvant des bases d'huile lubrifiante, les distillats provenant de procédés de désulfuration ou d'hydroconversion en lit fixe ou en lit bouillonnant de RAT (résidus atmosphériques) et/ou de RSV (résidus sous vide) et/ou d'huiles désasphaltées. Plus globalement le procédé selon l’invention est susceptible de traiter les charges précitées seules ou en mélange quelles que soient les proportions. La liste ci-dessus n'est pas limitative. Lesdites charges ont de préférence un point d'ébullition T5 supérieur à 250°C, de préférence supérieur à 340°C, c’est à dire que 95% des composés présents dans la charge ont un point d’ébullition supérieur à 250°C, et de manière préférée supérieur à 340°C. Ces charges sont susceptibles de contenir éventuellement des métaux, et/ou de l'azote, et/ou de l'oxygène et/ou du soufre. Le cas échéant, le procédé selon l’invention peut avantageusement comprendre ou non une étape de séparation liquide/gaz entre l’étape d’hydrotraitement de ladite charge et l’étape d’hydrocraquage. La teneur en azote des charges traitées dans les procédés selon l’invention est généralement supérieure à 500 ppm poids, de préférence comprise entre 500 et 10000 ppm poids, de manière plus préférée entre 700 et 4000 ppm poids et de manière encore plus préférée entre 1000 et 4000 ppm poids. La teneur en soufre des charges traitées dans les procédés selon l’invention est avantageusement comprise entre 0,01 et 5% poids, de manière préférée comprise entre 0,2 et 4% poids et de manière encore plus préférée entre 0,5 et 3 % poids. La charge peut éventuellement contenir des métaux. La teneur cumulée en nickel et vanadium des charges traitées dans les procédés selon l'invention est de préférence inférieure à 5 ppm, de préférence inférieure à 3 ppm et de manière préférée inférieure à 1 ppm poids. La charge peut éventuellement contenir des asphaltènes. La teneur en asphaltènes est généralement inférieure à 3000 ppm poids, de manière préférée inférieure à 1000 ppm poids, de manière encore plus préférée inférieure à 200 ppm poids. Conformément à l’invention, en amont de l’étape d’hydrocraquage, le procédé comprend une étape d’hydrotraitement desdites charges en présence d'hydrogène et d’au moins un catalyseur d’hydrotraitement, ladite étape d’hydrotraitement opérant de préférence à une température comprise entre 200 et 450°C, sous une pression comprise entre 2 et 25 MPa, à une vitesse spatiale comprise entre 0,1 et 6 h -1 et à une quantité d’hydrogène introduite telle que le rapport volumique litre d’hydrogène/litre d’hydrocarbure soit compris entre 100 et 5000 NL/L. Les conditions opératoires telles que température, pression, taux de recyclage d’hydrogène, vitesse spatiale horaire, pourront être très variables en fonction de la nature de la charge, de la qualité des produits désirés et des installations dont dispose le raffineur. De préférence, l’étape d’hydrotraitement selon l'invention opère à une température comprise entre 250 et 450°C, de manière très préférée entre 300 et 430°C, sous une pression comprise entre 5 et 20 MPa, à une vitesse spatiale comprise entre 0,2 et 5 h -1 , et à une quantité d’hydrogène introduite telle que le rapport volumique litre d’hydrogène/litre d’hydrocarbure est compris entre 300 et 3000 NL/L. Des catalyseurs d’hydrotraitement classiques peuvent avantageusement être utilisés sous forme supportés ou non supportés, de préférence qui contiennent au moins un support amorphe et au moins un élément hydro-déshydrogénant choisi parmi au moins un élément des groupes VIB et VIII non noble, et le plus souvent au moins un élément du groupe VIB (parmi molybdène ou tungstène pris seul ou en mélange) et au moins un élément du groupe VIII non noble (parmi le nickel ou le cobalt pris seul ou en mélage). De préférence, le support amorphe est de l’alumine ou de la silice-alumine. Des catalyseurs préférés sont choisis parmi les catalyseurs NiMo, NiW, NiMoW ou CoMo supportés sur alumine et NiMo, NiW ou NiMoW supportés sur silice-alumine. L’effluent issu de l’étape d’hydrotraitement et dont une partie entre dans l’étape a) d’hydrocraquage comprend généralement une teneur en azote de préférence inférieure à 300 ppm poids, inférieur à 200 ppm poids, de manière préférée inférieur à 100 ppm poids et de préférence inférieure à 50 ppm poids. Le procédé selon l’invention peut avantageusement comprendre une étape de séparation entre l’étape d’hydrotraitement et l’étape d’hydrocraquage. Dans un mode de réalisation, le procédé selon l’invention ne comprend pas d’étape de séparation entre l’étape d’hydrotraitement et l’étape d’hydrocraquage. Conformément à l'invention, le procédé comprend une étape d’hydrocraquage d’au moins une partie et de préférence la totalité de la charge hydrotraitée, l’étape d’hydrocraquage étant réalisée à une température comprise entre 200°C et 480°C, à une pression totale comprise entre 1 MPa et 25 MPa avec un ratio volume d’hydrogène par volume de charge hydrocarbonée compris entre 80 et 5000 litres par litre et à une Vitesse Volumique Horaire (VVH) définie par le rapport du débit volumique de charge hydrocarbonée liquide par le volume de catalyseur chargé dans le réacteur comprise entre 0,1 et 50 h-1. De préférence, l’étape d'hydrocraquage du procédé selon l'invention est réalisée en présence d’hydrogène, comprise entre 250 et 480°C, de manière préférée entre 320 et 450°C, de manière très préférée entre 330 et 435°C, sous une pression comprise entre 2 et 25 MPa, de manière préférée entre 3 et 20 MPa, à la vitesse spatiale comprise entre 0,1 et 20 h -1 , de préférence 0,1 et 6 h -1 , de manière préférée entre 0,2 et 3 h -1 , et la quantité d’hydrogène introduite est telle que le rapport volumique litre d’hydrogène/litre d’hydrocarbure est compris entre 100 et 3000 NL/L. Ces conditions opératoires utilisées dans les procédés selon l’invention permettent généralement d’atteindre des conversions par passe, en produits ayant des points d’ébullition inférieurs à 340°C, et mieux inférieurs à 370°C, supérieures à 15%pds et de manière encore plus préférée comprises entre 20 et 95%pds. En outre, la coupe kérosène (carburéacteur) produite par le procédé selon l’invention présente un point de disparition des cristaux inférieur à -20°C, de préférence inférieur à -30°C et de manière encore plus préférée inférieur à -47°C. La coupe gazole produite par le procédé présente un point de trouble inférieur à 15°C, de préférence inférieur à 5°C et de manière très préféré inférieur à -5°C. Conformément à l’invention, l’étape d’hydrocraquage d’au moins une partie et de préférence la totalité de la charge hydrotraitée comprend au moins : a) Une étape de mise en contact de ladite charge hydrotraitée dans une première zone catalytique avec au moins un premier catalyseur comprenant au moins un métal du groupe VIB et/ou au moins un métal du groupe VIII de la classification périodique et un support comprenant au moins une zéolithe ayant au moins une série de canaux dont l'ouverture est définie par un anneau à 12 atomes d'oxygène (12MR), et au moins un liant. b) Suivie de la mise en contact dans une deuxième zone catalytique de la totalité de l’effluent issu de l’étape a), sans étape de séparation intermédiaire entre lesdites première et deuxième zones catalytiques, avec un deuxième catalyseur comprenant au moins un métal du groupe VIB et/ou au moins un métal du groupe VIII de la classification périodique et un support comprenant au moins une zéolithe de code structural BEA ayant un rapport molaire SiO2/Al2O3 ou SAR inférieur à 25, et au moins un liant. De préférence, le premier catalyseur utilisé dans la première zone catalytique de l’étape a) d’hydrocraquage comprenant au moins un métal du groupe VIB et au moins un métal du groupe VIII de la classification périodique, pris seuls ou en mélange, est de préférence un catalyseur phase sulfure. De préférence, les métaux du groupe VIB de la classification périodique sont choisis dans le groupe formé par le tungstène et le molybdène, pris seuls ou en mélange. Selon un mode de réalisation préféré, le métal du groupe VIB est le molybdène. Selon un autre mode de réalisation préféré, le métal du groupe VIB est le tungstène. De préférence, les métaux non nobles du groupe VIII de la classification périodique sont choisis dans le groupe formé par le cobalt et le nickel, pris seuls ou en mélange. Selon un mode de réalisation préféré, le métal du groupe VIII non noble est le cobalt. Selon un autre mode de réalisation préféré, le métal du groupe VIII non noble est le nickel. De préférence, ledit catalyseur comprend au moins un métal du groupe VIB en combinaison avec au moins un métal non noble du groupe VIII, les métaux non nobles du groupe VIII étant choisi dans le groupe formé par le cobalt et le nickel, pris seuls ou en mélange et les métaux du groupe VIB étant choisi dans le groupe formé par le tungstène et le molybdène, pris seuls ou en mélange. D'une manière avantageuse, on utilise les associations de métaux suivantes : nickel-molybdène, cobalt-molybdène, nickel-tungstène, cobalt-tungstène, et encore plus avantageusement nickel-molybdène et nickel-tungstène. Dans le cas où le catalyseur comprend au moins un métal du groupe VIB en combinaison avec au moins un métal non noble du groupe VIII, la teneur en métal du groupe VIB est avantageusement comprise, en équivalent oxyde, entre 5 et 40 % en poids par rapport à la masse totale dudit catalyseur, de manière préférée entre 10 et 35 % en poids et de manière très préférée entre 15 et 30 % en poids et la teneur en métal non noble du groupe VIII est avantageusement comprise, en équivalent oxyde, entre 0,5 et 10 % en poids par rapport à la masse totale dudit catalyseur, de manière préférée entre 1 et 8 % en poids et de manière très préférée entre 1,5 et 6 % en poids. Dans le cas où le catalyseur comprend au moins un métal du groupe VIB en combinaison avec au moins un métal non noble du groupe VIII, ledit catalyseur est un catalyseur sulfuré. Il est également possible d'utiliser des associations de trois métaux par exemple nickel-cobalt-molybdène, nickel-molybdène-tungstène, nickel-cobalt-tungstène. Dans un mode de réalisation, on utilise les associations de métaux suivantes : nickel-niobium-molybdène, cobalt-niobium-molybdène, nickel-niobium-tungstène, cobalt-niobium-tungstène, les associations préférées étant : nickel-niobium-molybdène, cobalt-niobium-molybdène. Il est également possible d'utiliser des associations de quatre métaux par exemple nickel-cobalt-niobium-molybdène. Le catalyseur peut avantageusement également comprendre au moins un élément dopant choisi dans le groupe constitué par le bore et le phosphore, et de préférence le phosphore. Le premier catalyseur peut également avantageusement comprendre : - de 0,1 à 15% en poids d'oxyde, de préférence de 0,1 à 10% en poids par rapport à la masse totale du catalyseur d'au moins un élément dopant choisi dans le groupe constitué par le bore et le phosphore, et de préférence le phosphore, - de 0 à 60% en poids, de préférence de 0,1 à 50% en poids, et de manière encore plus préférée de 0,1 à 40% en poids d'oxyde par rapport à la masse totale du catalyseur, d'au moins un élément choisi dans le groupe VB et de préférence le niobium, - de 0 à 20% en poids, de préférence de 0,1 à 15% en poids et de manière encore plus préférée de 0,1 à 10% en poids d'oxyde par rapport à la masse totale du catalyseur d'au moins un élément choisi dans le groupe VIIA, de préférence le fluor. Conformément à l'invention, le support du premier catalyseur utilisé dans la première zone catalytique de l’étape a) d’hydrocraquage selon l'invention comporte au moins une zéolithe ayant au moins une série de canaux dont l'ouverture est définie par un anneau à 12 atomes d'oxygène (12MR), et au moins un liant. Le liant utilisé dans le support du premier catalyseur, appelée encore matrice minérale poreuse, est avantageusement constitué d’au moins un oxyde réfractaire, de préférence choisi dans le groupe formé par l’alumine, la silice-alumine, l’argile, l’oxyde de titane, l’oxyde de bore et la zircone, pris seuls ou en mélange. De manière préférée, le liant est choisi parmi l’alumine et la silice-alumine, prises seules ou en mélange. De manière plus préférée, le liant est l’alumine. L’alumine peut avantageusement se présenter sous toutes ses formes connues de l’homme du métier. De manière très préférée, l’alumine est l’alumine gamma, par exemple la boehmite. De préférence, ledit support dudit premier catalyseur comprend de 20 à 99% en poids de liant, de manière préférée de 30% à 99% en poids, et de manière très préférée entre 50% et 95% en poids, et de manière très préférée de 60 à 95% en poids par rapport au poids total dudit support. La zéolithe utilisée dans le support du premier catalyseur est avantageusement choisie parmi les zéolithes de type structural FAU, BEA, ISV, IWR, IWW, MEI, UWY, prises seules ou en mélange et de préférence parmi les zéolithes de type structural FAU et BEA, prises seules ou en mélange. Dans un mode de réalisation préférée, la zéolithe est choisie parmi la zéolithe Y et la zéolithe béta prises seules ou en mélange et de préférence la zéolithe est la zéolithe Y et de manière très préférée la zéolithe désaluminée USY. De préférence, ledit support dudit premier catalyseur comprend de 1 à 80% en poids, de préférence de 1 à 70% en poids, de manière encore plus préférée de 5 à 50% en poids, et de manière très préférée 5 à 40% en poids d’au moins une zéolithe par rapport à la masse totale dudit support. De préférence, ledit support dudit premier catalyseur comprend et est de préférence constitué de : - 1 à 80% en poids, de préférence de 1 à 70% en poids, de manière encore plus préférée de 5 à 50% en poids, et de manière très préférée 5 à 40% en poids d’au moins une zéolithe par rapport à la masse totale dudit support, - 20 à 99% en poids, de préférence de 30 à 99% de manière préférée de 50 à 95% en poids, et de manière très préférée de 60 à 95% en poids par rapport à la masse totale dudit support, d'au moins ledit liant. Dans un mode de réalisation préféré, le premier catalyseur comprend une zéolithe Y seule. Dans un autre mode de réalisation préféré, le premier catalyseur comprend une zéolithe USY et une zéolithe béta. Lesdites zéolithes sont avantageusement définies dans la classification “Atlas of Zeolite Framework Types, 6th revised edition”, Ch. Baerlocher, L. B. Mc Cusker, D.H. Olson, 6ème Edition, Elsevier, 2007, Elsevier". La zéolithe Y utilisée dans le support du premier catalyseur présente avantageusement un paramètre cristallin a0 initial de la maille élémentaire inférieur à 24,55 Å, de préférence inférieur à 24,45 Å et de manière préférée inférieur à 24,40 Å et de manière encore plus préférée inférieur à 24,35 Å. De préférence, le paramètre cristallin a0 initial de la maille élémentaire est supérieur à 24,24 Å et de préférence supérieur à 24,26 Å. La zéolithe Y utilisée dans le support du premier catalyseur présente avantageusement une surface spécifique mesurée par physisorption d’azote selon la méthode B.E.T. comprise entre 550 et 1200 m 2 /g, de préférence entre 600 et 1100 m 2 /g, et de manière préférée entre 650 et 1050 m 2 /g. Selon un mode de réalisation préférée de l’invention, la zéolithe Y convenant pour la mise en œuvre du support du catalyseur a) utilisé dans le procédé selon l’invention est avantageusement préparée à partir d’une zéolithe Y de type structural FAU présentant de préférence un rapport atomique global Si/Al après synthèse compris entre 2,3 et 2,8 et se présentant avantageusement sous forme NaY après synthèse. Ladite zéolithe Y de type structural FAU subit avantageusement une étape d’un ou plusieurs échanges ioniques avant de subir l’étape de désalumination. Le ou les échanges ioniques permettent de remplacer de manière partielle ou totale les cations alcalins appartenant aux groupes IA et IIA de la classification périodique présents en position cationique dans la zéolithe Y de type structural FAU brute de synthèse par des cations NH4+ et de préférence des cations Na+ par des cations NH4+. On entend par échange partiel ou total des cations alcalins par des cations NH4+, l’échange de 80 à 100 %, de manière préférée de 85 à 99,5 % et de manière plus préférée de 88 à 99 %, desdits cations alcalins par des cations NH4+. A l’issue de la ou des étapes d’échange ionique, la quantité restante de cations alcalins, et de préférence la quantité restante de cations Na+, dans la zéolithe Y, par rapport à la quantité de cations alcalins, de préférence Na+, initialement présente dans la zéolithe Y, est avantageusement compris entre 0 et 20 %, de préférence entre 0,5 et 15 % et de manière préférée entre 1,0 et 12 %. De préférence, cette étape met en œuvre plusieurs échange ionique avec une solution contenant au moins un sel d’ammonium choisi parmi les sels de chlorate, sulfate, nitrate, phosphate, ou acétate d’ammonium, de manière à éliminer au moins en partie, les cations alcalins et de préférence les cations Na+ présents dans la zéolithe. De préférence, le sel d’ammonium est le nitrate d’ammonium NH4NO3. Ainsi, la teneur restante en cations alcalins et de préférence en cations Na+ dans la zéolithe Y à l’issue de l’étape d’échange(s) ionique(s) est de préférence telle que le rapport molaire cation alcalin/aluminium et de préférence le rapport molaire Na/Al, est compris entre 0:1 et 0:1, de préférence compris entre 0:1 et 0,005:1, et de manière plus préférée entre 0:1 et 0,008:1. Le rapport cation alcalin/aluminium, de préférence Na/Al, désiré est obtenu en ajustant la concentration en NH4+ de la solution d’échange ionique, la température d’échange ionique et le nombre d’échanges ioniques. La concentration de la solution d’échange ionique en NH4+ varie avantageusement entre 0,01 et 12 mol.L-1, et de préférence entre 1,00 et 10 mol.L-1. La température de l’étape d’échange ionique est avantageusement comprise entre 20 et 100 °C, de préférence entre 60 et 95 °C, de manière préférée entre 60 et 90 °C, de manière plus préférée entre 60 et 85 °C et de manière encore plus préférée entre 60 et 80 °C. Le nombre d’échanges ioniques varie avantageusement entre 1 et 10 et de préférence entre 1 et 4. Le cas échéant, ladite zéolithe Y obtenue peut ensuite subir une étape de traitement de désalumination. Ladite étape de désalumination peut avantageusement être réalisée par toutes les méthodes connues de l’Homme du métier. De manière préférée, la désalumination est réalisée par un traitement thermique éventuellement en présence de vapeur d’eau (ou steaming selon la terminologie anglo-saxonne) et/ou par une ou plusieurs attaques acides avantageusement réalisées par traitement avec une solution aqueuse d’acide minéral ou organique. De préférence, l’étape de désalumination met en œuvre un traitement thermique suivi d’une ou plusieurs attaques acides, ou seulement une ou plusieurs attaques acides. De préférence, le traitement thermique éventuellement en présence de vapeur d’eau auquel est soumis ladite zéolithe Y est réalisé à une température comprise entre 200 et 900 °C, de préférence entre 300 et 900 °C, de manière encore plus préférée entre 400 et 750 °C. La durée dudit traitement thermique est avantageusement supérieure ou égale à 0,5 h, de préférence comprise entre 0,5 h et 24 h, et de manière très préférée entre 1 h et 12 h. Dans le cas où le traitement thermique est réalisé en présence d’eau, le pourcentage volumique de vapeur d’eau durant le traitement thermique est avantageusement compris entre 5 et 100 %, de préférence entre 20 et 100 %, de manière très préférée entre 40 et 100 %. La fraction volumique autre que la vapeur d’eau éventuellement présente est formée d’air. Le débit de gaz formé de vapeur d’eau et éventuellement d’air est avantageusement compris entre 0,2 L.h-1.g-1 et 10 L.h-1.g-1 de la zéolithe Y. Le traitement thermique permet d’extraire les atomes d’aluminium de la charpente de la zéolithe Y tout en maintenant le rapport atomique global Si/Al de la zéolithe traitée inchangée. L’étape de traitement thermique en présence de vapeur d’eau peut avantageusement être répétée autant de fois qu’il est nécessaire pour obtenir la zéolithe Y convenant pour la mise en œuvre du support du catalyseur utilisé dans le procédé selon l’invention et possédant un paramètre cristallin a0 de la maille élémentaire inférieur à 24,55 Å, de préférence inférieur à 24,45 Å et de manière préférée inférieure à 24,40 Å et de manière encore plus préférée inférieure à 24, 35 Å. L’étape de traitement thermique éventuellement en présence de vapeur d’eau est avantageusement suivie d’une étape d’attaque acide. Ladite attaque acide permet d’éliminer en partie ou en totalité les débris aluminiques issus de l’étape de traitement thermique en présence de vapeur d’eau et qui bouchent en partie la porosité de la zéolithe désaluminée ; l’attaque acide permet donc de déboucher la porosité de la zéolithe désaluminée. L’attaque acide peut avantageusement être réalisée par mise en suspension de la zéolithe Y, qui a éventuellement subie préalablement un traitement thermique, dans une solution aqueuse contenant un acide minéral ou organique. L’acide minéral peut être l’acide nitrique, l’acide sulfurique, l’acide chlorhydrique, l’acide phosphorique ou l’acide borique. L’acide organique peut être l’acide formique, l’acide acétique, l’acide oxalique, l’acide tartrique, l’acide maléique, l’acide malonique, l’acide malique, l’acide lactique, ou tout autre acide organique soluble dans l’eau. La concentration de la solution en acide minéral ou organique dans la solution varie avantageusement entre 0,01 et 2,0 mol.L-1, et de préférence entre 0,5 et 1,0 mol.L-1. La température de l’étape d’attaque acide est avantageusement comprise entre 20 et 100 °C, de préférence entre 60 et 95 °C, de manière préférée entre 60 et 90 °C et de manière plus préférée entre 60 et 80 °C. La durée de l’attaque acide est avantageusement comprise entre 5 minutes et 8 heures, de préférence entre 30 minutes et 4 heures, et de manière préférée entre 1 heure et 2 heures. À l’issue de la ou des étapes de traitement thermique éventuellement en présence de vapeur d’eau et éventuellement de l’étape d’attaque acide, le procédé de modification de ladite zéolithe Y comporte avantageusement une étape d’au moins un échange partiel ou total des cations alcalins et de préférence des cations Na+ encore présents en position cationique dans la zéolithe Y. L’étape d’échange ionique est réalisée de manière similaire à l’étape d’échange ionique décrite ci-dessus. A l’issue de la ou des étapes de traitement thermique éventuellement en présence de vapeur d’eau et éventuellement de l’étape d’attaque acide et éventuellement de l’étape d’échange partiel ou total des cations alcalins et de préférence des cations Na+, le procédé de modification de ladite zéolithe Y peut comporter une étape de calcination. Ladite calcination permet d’éliminer les espèces organiques présentes au sein de la porosité de la zéolithe, par exemples celles apportées par l’étape d’attaque acide ou par l’étape d’échange partiel ou total des cations alcalins. De plus, ladite étape de calcination permet de générer la forme protonée de la zéolithe Y et de lui conférer une acidité en vue de ses applications. La calcination peut avantageusement être réalisée en four à moufle ou en four tubulaire, sous air sec ou sous atmosphère inerte, en lit léché ou en lit traversé. La température de calcination est avantageusement comprise entre 200 et 800 °C, de préférence entre 450 et 600 °C, et de manière préférée entre 500 et 550 °C. La durée du palier de calcination est avantageusement comprise entre 1 et 20 heures, de préférence entre 6 et 15 heures, et de manière préférée entre 8 et 12 heures. Ainsi, ladite zéolithe Y obtenue présente un paramètre cristallin a0 initial de la maille élémentaire inférieur à 24,55 Å, de préférence inférieur à 24,45 Å et de manière préférée inférieure à 24,40 Å et de manière encore plus préférée inférieure à 24, 35 Å. et une surface spécifique mesurée par physisorption d’azote selon la méthode B.E.T. comprise entre 550 et 1200 m 2 /g, de préférence entre 600 et 1100 m 2 /g, et de manière préférée entre 650 et 1050 m 2 /g. Dans le mode de réalisation préféré où le support du premier catalyseur comprend également, en plus de la zéolithe USY, une zéolithe Béta, la zéolithe Beta présente de préférence un rapport molaire global SiO2/Al2O3 ou SAR compris entre 10 et 100, préférentiellement entre 20 et 50, et de manière préférée entre 20 et 30. La zéolithe Beta utilisée dans le support du premier catalyseur selon l’invention présente avantageusement une surface spécifique mesurée par physisorption d’azote selon la méthode B.E.T. comprise entre 400 et 800 m2/g, de préférence entre 500 et 750 m2/g, et de manière préférée entre 550 et 700 m2/g. La zéolithe Beta est généralement synthétisée à partir d’un mélange réactionnel contenant un agent structurant. L’utilisation d’agents structurants est bien connue de l’homme du métier : par exemple, le brevet US 3,308,069 décrit l’utilisation d’hydroxyde de tétraéthylammonium, et le brevet US 5,139,759 décrit l’utilisation du cation tétraéthylammonium dérivé d’un composé halogénure de tétraéthylammonium. Une autre méthode standard de préparation de la zéolithe Beta est indiquée dans l’ouvrage Verified Synthesis of Zeolitic Materials (Elsevier, 2001). Dans ledit mode de réalisation préféré où le support du premier catalyseur comprend une zéolithe USY et une zéolithe Beta, ledit premier catalyseur comprend et est de préférence constitué de : - 0,9 à 79,9%, de préférence de 1 à 70%, et de manière préférée de 5 à 50%, et de manière très préférée de 5 à 40% en poids par rapport au poids total dudit support d’une zéolithe Y présentant un paramètre cristallin a0 initial de la maille élémentaire inférieur à 24,55 Å ; - 0,1 à 6%, de préférence 0,2 à 5%, et de manière préférée 0,5 à 5%poids en poids par rapport au poids total dudit support d’une zéolithe Beta ; et - de 20 à 99% poids, de préférence de 30% à 99% en poids, et de manière très préférée de 50% à 95% en poids, et de manière encore plus préférée de 60 à 95% en poids par rapport au poids total dudit support d’au moins un liant. Conformément à l’étape b) du procédé selon l’invention, la totalité de l’effluent issu de l’étape a) est mise en contact dans une deuxième zone catalytique, sans étape de séparation intermédiaire entre la première et la deuxième zone catalytique, avec un deuxième catalyseur comprenant au moins un métal du groupe VIB et/ou au moins un métal du groupe VIII de la classification périodique et un support comprenant au moins une zéolithe de code structural BEA ayant un rapport molaire SiO2/Al2O3 ou SAR inférieur à 25, et au moins un liant. De préférence, l’effluent issu de l’étape a) est envoyée dans une deuxième zone catalytique sans étape de séparation gaz/liquide intermédiaire. De préférence, le deuxième catalyseur utilisé dans la deuxième zone catalytique de l’étape b) d’hydrocraquage comprenant au moins un métal du groupe VIB et au moins un métal du groupe VIII de la classification périodique, pris seuls ou en mélange, est de préférence un catalyseur sous forme sulfure. De préférence, les métaux du groupe VIB de la classification périodique sont choisis dans le groupe formé par le tungstène et le molybdène, pris seuls ou en mélange. Selon un mode de réalisation préféré, le métal du groupe VIB est le molybdène. Selon un autre mode de réalisation préféré, le métal du groupe VIB est le tungstène. De préférence, les métaux non nobles du groupe VIII de la classification périodique sont choisis dans le groupe formé par le cobalt et le nickel, pris seuls ou en mélange. Selon un mode de réalisation préféré, le métal du groupe VIII non noble est le cobalt. Selon un autre mode de réalisation préféré, le métal du groupe VIII non noble est le nickel. De préférence, ledit deuxième catalyseur comprend au moins un métal du groupe VIB en combinaison avec au moins un métal non noble du groupe VIII, les métaux non nobles du groupe VIII étant choisi dans le groupe formé par le cobalt et le nickel, pris seuls ou en mélange et les métaux du groupe VIB étant choisi dans le groupe formé par le tungstène et le molybdène, pris seuls ou en mélange. D'une manière avantageuse, on utilise les associations de métaux suivantes : nickel-molybdène, cobalt-molybdène, nickel-tungstène, cobalt-tungstène, et encore plus avantageusement nickel-molybdène et nickel-tungstène. Dans le cas où le deuxième catalyseur comprend au moins un métal du groupe VIB en combinaison avec au moins un métal non noble du groupe VIII, la teneur en métal du groupe VIB est avantageusement comprise, en équivalent oxyde, entre 5 et 40 % en poids par rapport à la masse totale dudit catalyseur, de manière préférée entre 10 et 35 % en poids et de manière très préférée entre 15 et 30 % en poids et la teneur en métal non noble du groupe VIII est avantageusement comprise, en équivalent oxyde, entre 0,5 et 10 % en poids par rapport à la masse totale dudit catalyseur, de manière préférée entre 1 et 8 % en poids et de manière très préférée entre 1,5 et 6 % en poids. Dans le cas où le deuxième catalyseur comprend au moins un métal du groupe VIB en combinaison avec au moins un métal non noble du groupe VIII, ledit catalyseur est un catalyseur sulfuré. Il est également possible d'utiliser des associations de trois métaux par exemple nickel-cobalt-molybdène, nickel-molybdène-tungstène, nickel-cobalt-tungstène. Dans un mode de réalisation, on utilise les associations de métaux suivantes : nickel-niobium-molybdène, cobalt-niobium-molybdène, nickel-niobium-tungstène, cobalt-niobium-tungstène, les associations préférées étant : nickel-niobium-molybdène, cobalt-niobium-molybdène. Il est également possible d'utiliser des associations de quatre métaux par exemple nickel-cobalt-niobium-molybdène. Le catalyseur peut avantageusement également comprendre au moins un élément dopant choisi dans le groupe constitué par le bore et le phosphore, et de préférence le phosphore. Le deuxième catalyseur peut également avantageusement contenir : - de 0,1 à 15% en poids d'oxyde, de préférence de 0,1 à 10% en poids par rapport à la masse totale du catalyseur d'au moins un élément dopant choisi dans le groupe constitué par le bore et le phosphore, et de préférence le phosphore, - de 0 à 60% en poids, de préférence de 0,1 à 50% en poids, et de manière encore plus préférée de 0,1 à 40% en poids d'oxyde par rapport à la masse totale du catalyseur, d'au moins un élément choisi dans le groupe VB et de préférence le niobium, - de 0 à 20% en poids, de préférence de 0,1 à 15% en poids et de manière encore plus préférée de 0,1 à 10% en poids d'oxyde par rapport à la masse totale du catalyseur d'au moins un élément choisi dans le groupe VIIA, de préférence le fluor. Conformément à l'invention, le support du deuxième catalyseur utilisé dans la deuxième zone catalytique de l’étape b) d’hydrocraquage selon l'invention comporte au moins une zéolithe de code structural BEA ayant un rapport molaire SiO2/Al2O3 ou SAR inférieur à 25, et de préférence inférieur à 24, de préférence compris entre 10 et 25, préférentiellement entre 12 et 24, et de manière préférée entre 15 et 24 et au moins un liant. Le liant utilisé dans le support du deuxième catalyseur, appelée encore matrice minérale poreuse, est avantageusement constitué d’au moins un oxyde réfractaire, de préférence choisi dans le groupe formé par l’alumine, la silice-alumine, l’argile, l’oxyde de titane, l’oxyde de bore et la zircone, pris seuls ou en mélange. De manière préférée, le liant est choisi parmi l’alumine et la silice-alumine, prises seules ou en mélange. De manière plus préférée, le liant est l’alumine. L’alumine peut avantageusement se présenter sous toutes ses formes connues de l’homme du métier. De manière très préférée, l’alumine est l’alumine gamma, par exemple la boehmite. De préférence, ledit support dudit deuxième catalyseur comprend de 20 à 99% en poids de liant, de manière préférée de 30% à 99% en poids, et de manière très préférée entre 50% et 95% en poids, et de manière très préférée de 60 à 95% en poids par rapport au poids total dudit support. La zéolithe Beta est généralement synthétisée à partir d’un mélange réactionnel contenant un agent structurant. L’utilisation d’agents structurants est bien connue de l’homme du métier : par exemple, le brevet US 3,308,069 décrit l’utilisation d’hydroxyde de tétraéthylammonium, et le brevet US 5,139,759 décrit l’utilisation du cation tétraéthylammonium dérivé d’un composé halogénure de tétraéthylammonium. Une autre méthode standard de préparation de la zéolithe Beta est indiquée dans l’ouvrage Verified Synthesis of Zeolitic Materials (Elsevier, 2001). La zéolithe Beta utilisée dans le support du deuxième catalyseur selon l’invention présente avantageusement une taille de cristaux moyenne inférieure à 500 nm, de préférence inférieure à 350nm. De manière avantageuse, ces cristaux peuvent se présenter sous la forme d’agglomérats de taille pouvant atteindre 50µm, de préférence moins de 25µm. D’autre part, la zéolithe Beta utilisée dans le support du catalyseur a) selon l’invention présente une surface spécifique mesurée par physisorption d’azote selon la méthode B.E.T. comprise entre 500 et 800 m 2 /g, de préférence entre 500 et 750 m 2 /g, et de manière préférée entre 550 et 720 m 2 /g, un volume mésoporeux supérieur à 0,2 ml/g, de préférence supérieur à 0,40 ml/g déterminé par BJH et une surface externe d’au moins 120 m 2 /g, de préférence au moins 140 m 2 /g, de manière très préférée au moins 150 m 2 /g et de manière encore plus préférée, comprise entre 150 et 300 m 2 /g. Enfin, de préférence, la proportion de surface externe rapportée à la surface BET totale de la zéolithe Béta comprise dans le support du catalyseur b) est comprise entre 15 et 50%, de manière très préférée entre 18 et 40% et de manière encore plus préférée, entre 21 et 37%. De préférence, ledit support du deuxième catalyseur comprend et de préférence étant constitué de : - 1 à 70% en poids, de préférence de 1 à 50% en poids, de manière préférée de 1,5 à 40% en poids, et de manière encore plus préférée 2 à 30% en poids de ladite zéolithe béta avec un rapport molaire SiO2/Al2O3 ou SAR inférieur à 25 par rapport à la masse totale dudit support, - 30 à 99% en poids, de préférence de 50 à 99% de manière préférée de 60 à 98% en poids, et de manière très préférée de 70 à 98% en poids par rapport à la masse totale dudit support, d'au moins ledit liant. Le deuxième catalyseur utilisé dans l’étape b) du procédé selon l’invention peut contenir avantageusement au moins une autre zéolithe dans le support dudit deuxième catalyseur. Le cas échéant, la ou les autres zéolithe(s) sont avantageusement choisie(s) parmi les zéolithes ayant au moins une série de canaux dont l'ouverture est définie par un anneau à 12 atomes d'oxygène (12MR), en particulier parmi les zéolithes de type structural FAU, BEA, ISV, IWR, IWW, MEI, UWY, MFI, MTW ou encore la zéolithe IZM-2, prises seules ou en mélange et de préférence parmi les zéolithes de type structural FAU et BEA, prises seules ou en mélange. De manière préférée, le deuxième catalyseur peut comprendre en plus de la zéolithe de code structural BEA ayant un SAR inférieur à 25, une autre zéolithe de code structural FAU et de préférence une zéolithe Y. De préférence, la zéolithe Y qui peut être utilisée dans le deuxième catalyseur présente un paramètre cristallin a0 initial de la maille élémentaire inférieur à 24,55 Å, de préférence inférieur à 24,45 Å et de manière préférée inférieure à 24,40 Å et de manière encore plus préférée inférieure à 24, 35 Å et une surface spécifique mesurée par physisorption d’azote selon la méthode B.E.T. comprise entre 550 et 1200 m2/g, de préférence entre 600 et 1100 m2/g, et de manière préférée entre 650 et 1050 m2/g. De préférence, ladite zéolithe Y peut être préparée selon un procédé identique à celui décrit pour la zéolithe Y utilisée dans l’étape a) du procédé selon l’invention. Dans ce cas, le support du deuxième catalyseur utilisé dans le procédé selon l'invention comporte au moins une zéolithe de code structural BEA avec un SAR inférieur à 25 et au moins une zéolithe Y, et au moins un liant, ledit support comprenant et de préférence étant constitué de, de préférence : - 1 à 50% en poids, de préférence de 1 à 30% en poids, de manière préférée de 1,5 à 20% en poids, et de manière encore plus préférée 2 à 30% en poids de ladite zéolithe béta ayant un SAR inférieur à 25 par rapport à la masse totale dudit support, - 0,5 à 50% en poids, de préférence de 1 à 30% en poids, de manière préférée de 1,5 à 10% en poids, et de manière encore plus préférée 2 à 5% en poids de ladite zéolithe Y par rapport à la masse totale dudit support, - 30 à 98,5% en poids, de préférence de 40 à 98% de manière préférée de 70 à 97% en poids, et de manière très préférée de 65 à 96% en poids par rapport à la masse totale dudit support, d'au moins ledit liant. Dans ce cas, le deuxième catalyseur utilisé dans l’étape b) du procédé selon l’invention est de préférence différent du premier catalyseur utilisé dans l’étape a) dudit procédé. Dans l’étape d’hydrocraquage, la fraction volumique du premier catalyseur utilisé dans l’étape a) par rapport à l’ensemble des deux catalyseurs utilisés dans les étapes a) et b) est de préférence comprise entre 50 et 95% vol et de préférence entre 60 et 95% vol, de manière très préférée, entre 65 et 90% vol et de manière encore plus préférée entre 65 et 85% vol. De préférence, la fraction volumique du deuxième catalyseur utilisé dans l’étape b) par rapport à l’ensemble des deux catalyseurs utilisés dans les étapes a) et b) est comprise entre 5 et 50% vol et de préférence entre 5 et 40% vol, de manière très préférée, entre 10 et 35% vol et de manière encore plus préférée entre 15 et 35% vol. Le procédé de production de distillats moyens selon l'invention peut avantageusement être mis en œuvre selon tous les modes de réalisation connus dans l'art antérieur. Ledit procédé peut avantageusement être mis en œuvre en une ou deux étapes, dans un ou plusieurs réacteur(s), en lit fixe ou en lit bouillonnant. Il peut être réalisé avec ou sans recycle, après ladite étape d’hydrotraitement visant à éliminer les composés soufrés, azotés ou oxygénés éventuellement présents dans les charges. Dans le cas où un recycle est réalisé, celui-ci peut s’effectuer à tout emplacement du procédé, soit à l’étape d’hydrotraitement, soit dans la première zone catalytique de l’étape a) d’hydrocraquage. Dans un mode de réalisation de l’étape d’hydrocraquage dit en 2 étapes, l’effluent issu de l’étape b) de l’étape d’hydrocraquage est envoyé dans une colonne de fractionnement pour récupérer au moins une coupe distillats moyens et au moins une coupe lourde comprenant les composés non convertis et ladite coupe lourde est avantageusement envoyée soit dans une deuxième étape d’hydrocraquage en présence d’hydrogène et d’un catalyseur d’hydrocraquage soit dans l’étape d’hydrotraitement a). Préparation des premier et deuxième catalyseurs d’hydrocraquage selon l’invention Les premier et deuxième catalyseurs d’hydrocraquage utilisés respectivement dans l’étape a) et b) de l’étape d’hydrocraquage du procédé selon l’invention sont avantageusement préparés selon les méthodes classiques utilisées dans l’art antérieur. En particulier, le(s) catalyseur(s) est(sont) préparé(s) selon un procédé de préparation comprenant : - une étape de préparation du support comprenant : - le mélange d’au moins une matrice minérale poreuse avec : Dans le cas du premier catalyseur, au moins une zéolithe ayant au moins une série de canaux dont l'ouverture est définie par un anneau à 12 atomes d'oxygène (12MR), Dans le cas du deuxième catalyseur, au moins une zéolithe de code structural BEA avec un SAR inférieur à 25, Et, - la mise en forme dudit mélange ; - l’introduction d’au moins un élément hydro-déshydrogénant choisi dans le groupe formé par les éléments du groupe VIB de la classification périodique, de préférence le molybdène et le tungstène, les éléments du groupe VIII non nobles de la classification périodique, de préférence le cobalt, le nickel, et leurs mélanges, et de manière préférée le nickel et le cobalt, et leurs mélanges, sur le support par : - addition d’au moins un précurseur dudit élément lors de la mise en forme de façon à introduire au moins une partie dudit élément, et/ou - imprégnation du support avec au moins un précurseur dudit élément, - éventuellement une étape de séchage et/ou de calcination à l’issue de la préparation du support et/ou de l’étape d’introduction d’au moins un élément hydro-déshydrogénant. Plus particulièrement, le premier catalyseur est préparé selon un procédé de préparation comprenant les étapes suivantes : - Préparation de la zéolithe ayant au moins une série de canaux dont l'ouverture est définie par un anneau à 12 atomes d'oxygène (12MR) selon les procédés connus de l’art antérieur, de préférence, une zéolithe Y, - Mélange avec une matrice minérale poreuse et mise en forme pour obtenir le support, - Introduction d’au moins un élément hydro-déshydrogénant sur le support par l’une au moins des méthodes suivantes : (i) addition d’au moins un précurseur dudit élément lors de la mise en forme de façon à introduire au moins une partie dudit élément, (ii) imprégnation du support avec au moins un précurseur dudit élément hydro-déshydrogénant, Eventuellement séchage et/ou calcination des produits obtenus à l’issue de chacune des étapes de préparation prémentionnées. De manière analogue, plus particulièrement, le deuxième catalyseur est préparé selon un procédé de préparation comprenant les étapes suivantes : - Préparation de la zéolithe de code structural BEA avec un SAR inférieur à 25 selon les procédés connus de l’art antérieur, - Mélange avec une matrice minérale poreuse et mise en forme pour obtenir le support, - Introduction d’au moins un élément hydro-déshydrogénant sur le support par l’une au moins des méthodes suivantes : (i) addition d’au moins un précurseur dudit élément lors de la mise en forme de façon à introduire au moins une partie dudit élément, (ii) imprégnation du support avec au moins un précurseur dudit élément hydro-déshydrogénant, Eventuellement séchage et/ou calcination des produits obtenus à l’issue de chacune des étapes de préparation prémentionnées. De préférence, la matrice minérale poreuse est issue d’un gel d'alumine qui présente une taille de cristallites comprise entre 2 à 35 nm. De préférence, le gel d'alumine utilisé comprend une teneur en soufre comprise entre 0,001 % et 1% poids, de manière préférée entre 0,001 et 0,40% poids, de manière très préférée entre 0,003 et 0,33 % poids, et de manière plus préférée entre 0,005 et 0,25 % poids. De préférence, le gel d'alumine utilisé comprend une teneur en sodium comprise entre 0,001 % et 1% poids, de manière préférée entre 0,001 et 0,15 % poids, de manière très préférée entre 0,0015 et 0,10% poids, et 0,002 et 0,040 % poids. Le gel d'alumine utilisé présente avantageusement un taux de dispersibilité élevé qui permet de faciliter l'étape de mise en forme dudit gel selon toutes les méthodes connues de l'homme du métier et en particulier par malaxage extrusion, par granulation et par la technique dite de l'oil drop selon la terminologie anglo-saxonne. Ladite alumine présente une surface spécifique et une distribution poreuse calibrés et adaptée à son utilisation dans un procédé d'hydrocraquage de ladite charge hydrocarbonée. De préférence, l'alumine est purement mésoporeuse et dépourvue de micropores. De préférence, le support présente avantageusement une surface spécifique supérieure à 100 m 2 /g, et un volume mésoporeux supérieur ou égal à 0,5 ml/g, de préférence supérieur ou égal à 0,6 ml/g. Le volume mésoporeux du support est défini comme étant le volume compris dans les pores ayant un diamètre moyen compris entre 2 et 50 nm et est mesuré à partir de la méthode par intrusion de mercure. De préférence, l'alumine ainsi préparée et utilisée dans l'invention est une alumine non mésostructurée. Le support peut avantageusement être mis en forme par toute technique connue de l’homme du métier. La mise en forme peut être réalisée par exemple par extrusion, par pastillage, par la méthode de coagulation en goutte (oil-drop), par granulation au plateau tournant ou par toute autre méthode bien connue de l’homme du métier. Le support est de préférence mis en forme sous la forme de grains de différentes formes et dimensions. Ils sont utilisés en général sous la forme d'extrudés cylindriques ou polylobes tels que, trilobes, quadrilobes ou polylobes de forme droite ou torsadée, mais peuvent éventuellement être fabriqués et employés sous la forme de poudres concassées, de tablettes, d'anneaux, de billes, de roues. II est toutefois avantageux que le catalyseur se présente sous forme d'extrudés d'un diamètre compris entre 0,5 et 5 mm et plus particulièrement entre 0,7 et 3 mm et de façon encore plus particulière entre 1,0 et 2,5 mm. Les formes sont cylindriques (qui peuvent être creuses ou non), cylindriques torsadés, multilobées (2, 3, 4 ou 5 lobes par exemple), anneaux. Toute autre forme peut être utilisée. Une des méthodes préférées de mise en forme consiste à co-malaxer lesdites zéolithes avec le liant, de préférence d’alumine, sous forme de gel humide pendant quelques dizaines de minutes, de préférence entre 10 et 40 minutes, puis à passer la pâte ainsi obtenue à travers une filière pour former des extrudés de diamètre compris de préférence entre 0,5 et 5 mm. Selon une autre des méthodes préférées de mise en forme, lesdites zéolithes peuvent être introduites au cours de la synthèse de la matrice minérale poreuse. Par exemple, selon ce mode préféré de la présente invention, lesdites zéolithes, de préférence Y, et éventuellement Beta, sont ajoutées au cours de la synthèse d’une matrice minérale poreuse, telle que par exemple une matrice silico-aluminique : dans ce cas, lesdites zéolithes peuvent être avantageusement ajoutées à un mélange composé d’un composé d’alumine en milieu acide avec un composé de silice totalement soluble. Conformément à l'invention, le matériau cru obtenu à l'issue de l'étape de mise en forme subit ensuite une étape de calcination à une température comprise entre 500 et 1000°C, pendant une durée comprise entre 2 et 10 h, en présence ou non d'au flux d'air contenant jusqu'à 60% volume d'eau. De préférence, ladite étape de calcination opère à une température comprise entre 540°C et 850°C. De préférence, ladite étape de calcination opère pendant une durée comprise entre 2h et 10h. Lorsque le liant est un gel d’alumine autrement identifié comme une Boehmite, ladite étape de calcination permet la transition de la boehmite vers l'alumine finale. L’introduction des éléments du groupe VIB et/ou VIII peut avoir lieu éventuellement lors de l’étape de mise en forme, par addition d’au moins un composé dudit élément, de façon à introduire au moins une partie dudit élément. L’introduction d’au moins un élément hydro-déshydrogénant peut avantageusement être accompagnée de celle d’au moins un élément promoteur choisi parmi le phosphore, bore, silicium et de préférence le phosphore et éventuellement de l’introduction d’un élément du groupe VIIA et/ou VB. Le solide mis en forme est éventuellement séché à une température comprise entre 60 et 250 °C et éventuellement calciné à une température de 250 à 800 °C pendant une durée comprise entre 30 minutes et 6 heures. L’étape d’introduction d’au moins un élément hydro-déshydrogénant est avantageusement réalisée par une méthode bien connue de l’homme du métier, en particulier par une ou plusieurs opérations d’imprégnation du support mis en forme et calciné ou séché, et de préférence calciné, par une solution contenant les précurseurs des éléments du groupe VIB et/ou VIII, éventuellement le précurseur d’au moins un élément promoteur et éventuellement le précurseur d’au moins un élément du groupe VIIA et/ou du groupe VB. De manière préférée, ladite introduction est réalisée par une méthode d’imprégnation à sec par une solution contenant les précurseurs de la fonction hydro/déshydrogénante, c’est-à-dire des éléments du groupe VIB et/ou VIII, éventuellement suivi d’une étape de séchage et de préférence sans étape de calcination. Dans le cas où le catalyseur de la présente invention contient un métal non noble du groupe VIII, les métaux du groupe VIII sont de préférence introduits par une ou plusieurs opérations d’imprégnation du support mis en forme et calciné, après ceux du groupe VIB ou en même temps que ces derniers. L’introduction d’au moins un élément hydro-déshydrogénant peut ensuite être éventuellement suivie d’un séchage à une température comprise entre 60 et 250 °C et éventuellement d’une calcination à une température comprise entre 250 et 800 °C. Les sources de molybdène et de tungstène sont avantageusement choisies parmi les oxydes et les hydroxydes, les acides molybdiques et tungstiques et leurs sels en particulier les sels d'ammonium tels que le molybdate d’ammonium, l’heptamolybdate d’ammonium, le tungstate d’ammonium, l’acide phosphomolybdique, l’acide phosphotungstique et leurs sels, l’acide silicomolybdique, l’acide silicotungstique et leurs sels. On utilise de préférence les oxydes et les sels d’ammonium tels que le molybdate d’ammonium, l’heptamolybdate d’ammonium et le tungstate d’ammonium. Les sources d’éléments du groupe VIII non nobles qui peuvent être utilisées sont bien connues de l’homme du métier. Par exemple, pour les métaux non nobles on utilisera les nitrates, les sulfates, les hydroxydes, les phosphates, les halogénures comme par exemple les chlorures, les bromures et les fluorures, les carboxylates comme par exemple les acétates et les carbonates. La source de phosphore préférée est l’acide orthophosphorique H 3 PO 4 , mais ses sels et esters comme les phosphates d’ammonium conviennent également. Le phosphore peut par exemple être introduit sous la forme d’un mélange d’acide phosphorique et d’un composé organique basique contenant de l’azote tel que l’ammoniaque, les amines primaires et secondaires, les amines cycliques, les composés de la famille de la pyridine et des quinoléines et les composés de la famille du pyrrole. Les acides tungsto-phosphorique ou tungsto-molybdique peuvent être employés. La teneur en phosphore est ajustée, sans que cela ne limite la portée de l’invention, de telle manière à former un composé mixte en solution et/ou sur le support, par exemple tungstène-phosphore ou molybdène-tungstène-phosphore. Ces composés mixtes peuvent être des hétéropolyanions. Ces composés peuvent être des hétéropolyanions d’Anderson, par exemple. La source de bore peut être l’acide borique, de préférence l’acide orthoborique H 3 BO 3 , le biborate ou le pentaborate d’ammonium, l’oxyde de bore, les esters boriques. Le bore peut par exemple être introduit sous la forme d’un mélange d’acide borique, d’eau oxygénée et un composé organique basique contenant de l’azote tel que l’ammoniaque, les amines primaires et secondaires, les amines cycliques, les composés de la famille de la pyridine et des quinoléines et les composés de la famille du pyrrole. Le bore peut être introduit par exemple par une solution d’acide borique dans un mélange eau-alcool. Les sources d’éléments du groupe VB qui peuvent être utilisées sont bien connues de l’homme du métier. Par exemple, parmi les sources de niobium, on peut utiliser les oxydes, tel que le pentaoxyde de diniobium Nb 2 O5, l’acide niobique Nb 2 O 5 .H 2 O, les hydroxydes de niobium et les polyoxoniobates, les alkoxydes de niobium de formule Nb(OR1) 3 où R1 est un radical alkyle, l’oxalate de niobium NbO(HC 2 O 4 ) 5 , le niobate d’ammonium. On utilise de préférence l’oxalate de niobium ou le niobate d’ammonium. Les sources d’éléments du groupe VIIA qui peuvent être utilisées sont bien connues de l’Homme du métier. Par exemple, les anions fluorures peuvent être introduits sous forme d’acide fluorhydrique ou de ses sels. Ces sels sont formés avec des métaux alcalins, l’ammonium ou un composé organique. Dans ce dernier cas, le sel est avantageusement formé dans le mélange réactionnel par réaction entre le composé organique et l’acide fluorhydrique. Il est également possible d’utiliser des composés hydrolysables pouvant libérer des anions fluorures dans l’eau, comme le fluorosilicate d’ammonium (NH 4 ) 2 SiF 6 , le tétrafluorure de silicium SiF 4 ou de sodium Na 2 SiF 6 . Le fluor peut être introduit par exemple par imprégnation d’une solution aqueuse d’acide fluorhydrique ou de fluorure d’ammonium. Un additif organique peut éventuellement être ajouté à toute étape de préparation dudit catalyseur et de préférence dans la solution d’imprégnation seul ou avec les différents précurseurs de métaux. Préalablement à l’injection de la charge, les catalyseurs utilisés dans les procédés selon la présente invention sont soumis à un traitement de sulfuration permettant de transformer, au moins en partie, les espèces métalliques en sulfure avant leur mise en contact avec la charge à traiter. Ce traitement d'activation par sulfuration est bien connu de l'Homme du métier et peut être effectué par toute méthode déjà décrite dans la littérature soit in-situ, c'est-à-dire dans le réacteur, soit ex-situ. Ce traitement peut être réalisé de manière simultanée pour les deux catalyseurs utilisés dans le procédé ou successivement. Une méthode de sulfuration classique bien connue de l'Homme du métier consiste à chauffer le catalyseur en présence d'hydrogène sulfuré (pur ou par exemple sous flux d'un mélange hydrogène/hydrogène sulfuré) à une température comprise entre 150 et 800°C, de préférence entre 250 et 600°C, généralement dans une zone réactionnelle à lit traversé. L’invention est illustrée par les exemples suivants qui ne présentent, en aucun cas, un caractère limitatif. Exemple 1 : Préparation d'un support S1 comprenant une zéolithe Y et une zéolithe beta Le support S1 est préparé par malaxage-extrusion de 15% poids de zéolithe USY commerciale ayant un paramètre de maille de 24,30 Å, un rapport SiO 2 /Al 2 O 3 molaire (SAR) de 30, une surface spécifique mesurée par physisorption d’azote selon la méthode B.E.T. de 890 m 2 /g, et 5% poids de zéolithe Beta commerciale ayant un rapport SiO 2 /Al 2 O 3 molaire de 24, une surface spécifique mesurée par physisorption d’azote selon la méthode B.E.T. de 670 m 2 /g, en présence de boehmite commerciale (Pural SB3 de SASOL). Les extrudés obtenus sont séchés à 80°C puis calcinés à 600°C sous air humide (5%poids d’eau par kg d’air sec). Le support calciné comprend, sur base sèche, 15% poids de zéolithe USY, 5% poids de zéolithe Beta et 80% poids d’alumine. Exemple 2 : Préparation d'un support S2 comprenant une zéolithe béta avec SAR Le support S2 est préparé par malaxage-extrusion de 5% poids de zéolithe Beta commerciale ayant un rapport SiO 2 /Al 2 O 3 molaire de 24, une surface spécifique mesurée par physisorption d’azote selon la méthode B.E.T. de 670 m 2 /g, en présence de boehmite commerciale (Pural SB3 de SASOL). Les extrudés obtenus sont séchés à 80°C puis calcinés à 600°C sous air humide (5%poids d’eau par kg d’air sec). Le support calciné comprend, sur base sèche, 5% poids de zéolithe Beta, et 95% poids d’alumine. Exemple 3 : Préparation d'un support S3 comprenant une zéolithe Y Le support S3 est préparé par malaxage-extrusion de 20% poids de zéolithe USY commerciale ayant un paramètre de maille de 24,30 Å, un rapport SiO 2 /Al 2 O 3 molaire de 30, une surface spécifique mesurée par physisorption d’azote selon la méthode B.E.T. de 890 m 2 /g, en présence de boehmite commerciale (Pural SB3 de SASOL). Les extrudés obtenus sont séchés à 80°C puis calcinés à 600°C sous air humide (5%poids d’eau par kg d’air sec). Le support calciné comprend, sur base sèche, 20% poids de zéolithe USY, et 80% poids d’alumine. Exemple 4: Préparation d'un support S4 (non conforme) comprenant une zéolithe beta avec SAR > 200 Le support S2 est préparé par malaxage-extrusion de 5% poids de zéolithe Beta commerciale ayant un rapport SiO 2 /Al 2 O 3 molaire de 250, une surface spécifique mesurée par physisorption d’azote selon la méthode B.E.T. de 580 m 2 /g, en présence de boehmite commerciale (Pural SB3 de SASOL). Les extrudés obtenus sont séchés à 80°C puis calcinés à 600°C sous air humide (5%poids d’eau par kg d’air sec). Le support calciné comprend, sur base sèche, 5% poids de zéolithe Beta, et 95% poids d’alumine. Exemple 5 : Préparation d'un support S5 aluminique Le support S2 est préparé par malaxage-extrusion de boehmite commerciale (Pural SB3 de SASOL). Les extrudés obtenus sont séchés à 80°C puis calcinés à 600°C sous air humide (5%poids d’eau par kg d’air sec). Le support calciné ne comprend donc pas de zéolithe. Exemple 6 : Préparation des catalyseurs : - C1 : NiMoP supporté sur S1 (USY+Beta), - C2 : NiMoP supporté sur S2 (Beta seul dont le SAR = 24) - C3 : NiMoP supporté sur S3 (USY), - C4 : NiMoP supporté sur S4 (Beta seul dont le SAR = 250), - C5 : NiMoP supporté sur S5 alumine sans zéolithe. Les catalyseurs C1, C2, C3 et C4 sont préparés de la même manière par imprégnation à sec des supports S1, S2, S3 et S4 respectivement à l’aide d’une solution aqueuse contenant les éléments Ni, Mo. Cette solution est obtenue par dissolution des précurseurs suivants dans l’eau : nitrate de nickel, et heptamolybdate d’ammonium. La quantité de précurseurs en solution est ajustée en fonction des concentrations ciblées sur le catalyseur final. Après imprégnation à sec, le catalyseur est séché à 120°C sous air. Le catalyseur C5 est préparé en deux temps. Un catalyseur C5_int est d’abord préparé à partir du support S5 de manière analogue aux catalyseurs C1 à C4, mais avec des teneurs cibles différentes et un séchage analogue. Puis ce catalyseur C5_Int est imprégné à sec d’une solution de triéthylène glycol tel que le rapport molaire TEG/Mo est de 0,5 mol/mol et que le complément en volume composé du solvant est constitué de 50% v/v d’eau et 50% v/v d’éthanol. Le catalyseur final C5 est obtenu après une étape finale de séchage à 100°C. Les pourcentages massiques dans le catalyseur sont celles indiquées dans le tableau ci-après : Catalyseurs C1 C2 C3 C4 C5 MoO3 (%poids sec) 17,1 17,2 17,1 17.3 23,6 NiO (%poids sec) 3.8 3.7 3.7 3.9 4,6 Exemple 7: Comparaison des performances de l’enchaînement de catalyseurs C1 puis C2 (conforme) à C1 puis C4 (non conforme) et C3 puis C2 (conforme) à C3 puis C4 (non conforme) en hydrocraquage d'un distillat sous vide La préparation et les caractéristiques des catalyseurs sont décrites dans l’exemple 6). Ci-dessous l’exemple 7A sera comparé avec les exemples 7C, 7D, et l’exemple 7B sera comparé avec les exemples 7E, 7F. Pour l’ensemble des enchaînements de catalyseurs conforme ou non-conforme le catalyseur d’hydrotraitement C5 est ajouté en amont du ou des catalyseurs d’hydrocraquage. - exemple 7A (non conforme, comparatif) : enchainement d’un catalyseur d’hydrotraitement C5, suivi par le catalyseur d’hydrocraquage C1. - exemple 7B (non conforme, comparatif) : enchainement d’un catalyseur d’hydrotraitement C5, suivi par le catalyseur d’hydrocraquage C3. - exemple 7C (conforme) : l’enchainement des catalyseurs : hydrotraitement (C5), suivi par le premier catalyseur d’hydrocraquage C1, suivi par le deuxième d’hydrocraquage C2. Dans l’étape d’hydrocraquage, la proportion respective des catalyseurs C1 et C2 est la suivante : 75/25% volumique. - exemple 7D (non conforme) : enchainement de catalyseur d’hydrotraitement (C5) suivi par le premier catalyseur d’hydrocraquage C1, suivi par le deuxième d’hydrocraquage C4. La proportion respective des catalyseurs C1 et C4 est la suivante : 75/25% volumique. - exemple 7E (conforme) : enchainement de catalyseur d’hydrotraitement (C5), suivi par le premier catalyseur d’hydrocraquage C3, suivi par le deuxième d’hydrocraquage C2. La proportion respective des catalyseurs C3 et C2 est la suivante : 75/25% volumique. - exemple 7F (non conforme) : enchainement de catalyseur d’hydrotraitement (C5) suivi par le catalyseur d’hydrocraquage C3, suivi par le deuxième d’hydrocraquage C4. La proportion respective des catalyseurs C3 et C4 est la suivante :75/25% volumique. Les caractéristiques du distillat sous vide (DSV) sont données dans le Tableau 1. Dans tous les exemples, le distillat sous vide, avant d’être injecté dans les lits des catalyseurs d’hydrocraquage, est prétraité avec le catalyseur d’hydrotraitement C5, à une pression totale de 140 MPa, et un couple VVH et température tel qu’il permette d’obtenir une teneur en azote organique de 10 ppm dans le DSV hydrotraité, c’est-à-dire, en entrée des lits catalytiques d’hydrocraquage. Les performances des catalyseurs pour les différents exemples sont comparées à même pression totale de 14 MPa, et à même VVH. Les températures des lits catalytiques sont ajustées pour viser une conversion nette totale de la coupe 370°C+ de 82% (c’est-à-dire la conversion de la coupe ayant un point d’ébullition supérieure à 370°C dans la charge). Les conditions opératoires et les performances du procédé selon les exemples sont comparées dans le Tableau 3. Les performances du procédé sont évaluées sur les points ci-dessous : - l’activité convertissante, via la température moyenne pondérée des sections d’hydrocraquage 1 et 2 réunies, nécessaire pour atteindre 82% de la conversion totale de la coupe 370°C+, ou WABT (Weighted Average Bed Temperature selon la terminologie anglosaxone) , - le rendement en distillats moyens 150-370°C (constitué de la coupe kérosène 150-280°C et de la coupe gazole 280-370°C), - et les propriétés d’écoulement à froid ( via le point de disparition des cristaux pour la coupe kérosène et le point de trouble pour la coupe gazole) (Tableau 3). Les rendements en produits principaux donnés dans le Tableau 3 sont calculés par rapport à la charge liquide, c’est-à-dire le distillat sous vide avant l’étape d’hydrotraitement. Il est à noter que, la somme des rendements donnés dans le Tableau 3 n’est pas bouclée à 100% (mais à 100,2%) parce que les rendements en coproduits (H2S et NH3) et la consommation d’hydrogène ne sont pas reportés dans le Tableau 3, ceux-ci restant identiques entre les différents systèmes. Caractéristiques de la charge du distillat sous vide (DSV) Nom de la charge DSV Masse volumique à 15°C g/cm3 0,9284 Indice de réfraction à 70°C 1,4972 Soufre % m/m 1,89 Azote ppm m/m 1395 Carbone % m/m 85,6 Hydrogène % m/m 12,32 UV-Monoaromatiques % m/m 23,15 UV-Diaromatiques % m/m 10,92 UV-Triaromatiques % m/m 12,92 UV-Aromatiques totaux % m/m 46,99 Carbone Aromatique % 17,8 DS point initial ° C 316,1 DS 5% poids ° C 394,2 DS 10% poids ° C 413 DS 20% poids ° C 435,6 DS 30% poids ° C 449,8 DS 40% poids ° C 466,4 DS 50% poids ° C 479,8 DS 60% poids ° C 498,2 DS 70% poids ° C 514,7 DS 80% poids ° C 537,2 DS 90% poids ° C 562,5 DS 95% poids ° C 580,8 DS point final ° C 624,6 Conditions opératoires et performances du procédé (exemple 7) Dans les exemples 7A et 7B (non conformes), nous avons utilisé un seul catalyseur d’hydrocraquage répondant aux formulations connues de l’art antérieur : catalyseur comprenant des zéolithes USY et Beta (catalyseur C1, exemple 7A) et catalyseur comprenant la zéolite USY seule (catalyseur C3, exemple 7B). Dans les exemples 7C et 7D, nous avons remplacé 25% volumique du catalyseur C1 par le catalyseur comprenant la zéolite Beta seule dont le SAR égale à 24 (catalyseur C2, exemple 7C conforme à l’invention) ou par le catalyseur comprenant la zéolite Beta dont le SAR égale à 250 (catalyseur C4, exemple 7D non conforme à l’invention). - L’exemple 7C : l’utilisation du catalyseur C2 comprenant la zéolithe Beta avec SAR de 24 nous a permis d’avoir plusieurs avantages : augmentation du rendement en distillats moyens (+1,7%), notamment du kérosène (+1,2%) et du gazole (+0,5%), et l’amélioration des propriétés à froid des coupes kérosène et gazole (diminution du point de disparition de cristaux de la coupe kérosène et du point de trouble de la coupe gazole de respectivement 5 et 4°C) par rapport à l’exemple 7A. - L’exemple 7D : l’utilisation du catalyseur C4 comprenant la zéolithe Beta de SAR élevé (250) n’a pas permis d’améliorer le rendement de distillat moyen ni celui de la coupe Kérosène seule, malgré un gain sur les propriétés à froid des coupes kérosène et gazole par rapport à l’exemple 7A. Dans les exemples 7E et 7F, nous avons remplacé 25% volumique du catalyseur C3 par le catalyseur comprenant la zéolite Beta seule dont le SAR égale à 24 (catalyseur C2, exemple 7E conforme à l’invention) ou le catalyseur comprenant la zéolite Beta dont le SAR égale à 250 (catalyseur C4, exemple 7F non conforme à l’invention). - L’exemple 7E : l’utilisation du catalyseur C2 comprenant la zéolithe Beta de SAR de 24 permet d’augmenter le rendement de distillat moyen (+1,4%), notamment de la coupe kérosène (+1,1%), légèrement de la coupe gazole (+0,3%pds) et d’améliorer légèrement les propriétés à froid des coupes kérosène et gazole par rapport à l’exemple 7B (diminution du point disparition de cristaux de la coupe kérosène et du point de trouble de la coupe gazole de respectivement 3 et 4°C). - L’exemple 7F : l’utilisation du catalyseur C4 comprenant la zéolithe Beta avec SAR élevé (250) n’a pas permis d’améliorer le rendement de distillat moyen ni celui de la coupe Kérosène seule malgré un gain sur les propriétés à froid des coupes kérosène et gazole par rapport à l’exemple 7B. Ces exemples justifient que l’utilisation d’un catalyseur supporté comprenant une zéolite Beta dont le rapport molaire SiO 2 /Al 2 O 3 (SAR) est inférieur à 25, en aval d’un premier catalyseur d’hydrocraquage, est très avantageux pour améliorer conjointement le rendement en coupe kérosène, en coupe diesel, et les propriétés à froid des coupes kérosène et gazole. Procédé de production de distillats moyens à partir d’au moins une charge hydrocarbonée dont au moins 50% poids des composés présentent un point d’ébullition initial supérieur à 250°C et un point d’ébullition final inférieur à 800°C, ladite charge hydrocarbonée ne comprenant pas de charges paraffiniques issues du procédé Fischer-Tropsch, de charges issues de la transformation des sables bitumineux et des huiles de schiste, de charges issues de la biomasse choisies parmi les huiles végétales, les huiles algales et les graisses animales, fraiches ou usagées, seules ou en mélange, et de charges issues du retraitement de plastiques/pneus/et des déchets ménagers, seules ou en mélanges, ledit procédé comprenant une étape d’hydrotraitement desdites charges en présence d'hydrogène et d’au moins un catalyseur d’hydrotraitement et une étape d’hydrocraquage d’au moins une partie et de préférence la totalité de la charge hydrotraitée, l’étape d’hydrocraquage étant réalisée à une température comprise entre 200°C et 480°C, à une pression totale comprise entre 1 MPa et 25 MPa avec un ratio volume d’hydrogène par volume de charge hydrocarbonée compris entre 80 et 5000 litres par litre et à une Vitesse Volumique Horaire (VVH) définie par le rapport du débit volumique de charge hydrocarbonée liquide par le volume de catalyseur chargé dans le réacteur comprise entre 0,1 et 50 h -1 , l’étape d’hydrocraquage de la charge hydrotraitée comprenant au moins : a) Une étape de mise en contact d’au moins une partie et de préférence la totalité de ladite charge hydrotraitée dans une première zone catalytique avec au moins un premier catalyseur comprenant au moins un métal du groupe VIB et/ou au moins un métal du groupe VIII de la classification périodique et un support comprenant au moins une zéolithe ayant au moins une série de canaux dont l'ouverture est définie par un anneau à 12 atomes d'oxygène (12MR), et au moins un liant, b) Suivie de la mise en contact dans une deuxième zone catalytique de la totalité de l’effluent issu de l’étape a), sans étape de séparation intermédiaire entre ladite première zone catalytique et ladite deuxième zone catalytique, avec un deuxième catalyseur comprenant au moins un métal du groupe VIB et/ou au moins un métal du groupe VIII de la classification périodique et un support comprenant au moins une zéolithe de code structural BEA ayant un rapport molaire SiO2/Al2O3 inférieur à 25, et au moins un liant. Procédé selon la revendication 1 dans lequel la charge hydrocarbonée est choisie parmi les gazoles légers issus d'une unité de craquage catalytique, les distillats atmosphériques, les distillats sous vide issus de la distillation directe du brut ou d'unités de conversion tels que le FCC, le coker, le H-Oil ou la viscoréduction, les charges provenant d'unités d'extraction d'aromatiques des bases d’huile lubrifiante ou issues du déparaffinage au solvant des bases d'huile lubrifiante, les distillats provenant de procédés de désulfuration ou d'hydroconversion en lit fixe ou en lit bouillonnant de RAT (résidus atmosphériques) et/ou de RSV (résidus sous vide) et/ou d'huiles désasphaltées. Procédé selon l’une des revendications 1 ou 2 dans lequel l’étape d'hydrocraquage est réalisée en présence d’hydrogène, comprise entre 250 et 480°C, de manière préférée entre 320 et 450°C, de manière très préférée entre 330 et 435°C, sous une pression comprise entre 2 et 25 MPa, de manière préférée entre 3 et 20 MPa, à la vitesse spatiale comprise entre 0,1 et 20 h-1, de préférence 0,1 et 6 h-1, de manière préférée entre 0,2 et 3 h-1, et la quantité d’hydrogène introduite est telle que le rapport volumique litre d’hydrogène/litre d’hydrocarbure est compris entre 100 et 3000 NL/L. Procédé selon l’une des revendications précédentes dans lequel la zéolithe utilisée dans le support du premier catalyseur est choisie parmi les zéolithes de type structural FAU, BEA, ISV, IWR, IWW, MEI, UWY, prises seules ou en mélange et de préférence parmi les zéolithes de type structural FAU et BEA, prises seules ou en mélange. Procédé selon la revendication 4 dans lequel la zéolithe utilisée dans le support du premier catalyseur est choisie parmi la zéolithe Y et la zéolithe Beta prises seules ou en mélange et de préférence la zéolithe est la zéolithe Y et de manière très préférée la zéolithe désaluminée USY. Procédé selon la revendication 5 dans lequel la zéolithe Y utilisée dans le support du premier catalyseur présente un paramètre cristallin a0 initial de la maille élémentaire inférieur à 24,55 Å, de préférence inférieur à 24,45 Å et de manière préférée inférieure à 24,40 Å et de manière encore plus préférée inférieure à 24, 35 Å. Procédé selon l’une des revendications précédentes dans lequel la zéolithe de code structural BEA utilisé dans le support du deuxième catalyseur, présente un rapport molaire SiO2/Al2O3 ou SAR inférieur à 25, de préférence compris entre 10 et 25, préférentiellement entre 12 et 24, et de manière préférée entre 15 et 24. Procédé selon la revendication 7 dans lequel le deuxième catalyseur utilisé dans l’étape b) peut contenir au moins une autre zéolithe choisie(s) parmi les zéolithes ayant au moins une série de canaux dont l'ouverture est définie par un anneau à 12 atomes d'oxygène (12MR), de préférence choisies parmi les zéolithes de type structural FAU, BEA, ISV, IWR, IWW, MEI, UWY, MFI, MTW ou encore la zéolithe IZM-2, prises seules ou en mélange et de préférence parmi les zéolithes de type structural FAU et BEA, prises seules ou en mélange. Procédé selon l’une des revendications précédentes dans lequel la fraction volumique du premier catalyseur utilisé dans l’étape a) de l’étape d’hydrocraquage par rapport à l’ensemble des deux catalyseurs utilisés dans les étapes a) et b) est de préférence comprise entre 50 et 95% vol et de préférence entre 60 et 95% vol, de manière très préférée, entre 65 et 90% vol et de manière encore plus préférée entre 65 et 85% vol. Procédé selon l’une des revendications précédentes dans lequel la fraction volumique du deuxième catalyseur utilisé dans l’étape b) par rapport à l’ensemble des deux catalyseurs utilisés dans les étapes a) et b) est comprise entre 5 et 50% vol et de préférence entre 5 et 40% vol, de manière très préférée, entre 10 et 35% vol et de manière encore plus préférée entre 15 et 35% vol. Procédé selon l’une des revendications précédentes dans lequel l’effluent issu de l’étape b) de l’étape d’hydrocraquage est envoyé dans une colonne de fractionnement pour récupérer au moins une coupe distillats moyens et au moins une coupe lourde comprenant les composés non convertis et ladite coupe lourde est envoyée soit dans une deuxième étape d’hydrocraquage en présence d’hydrogène et d’un catalyseur d’hydrocraquage soit dans l’étape d’hydrotraitement a).